УДАЛЯЕМЫЙ ЦВЕТНОЙ СЛОЙ ДЛЯ ПОКРЫТИЙ ИСКУССТВЕННЫХ НОГТЕЙ И СВЯЗАННЫЕ С ЭТИМ СПОСОБЫ

1. Способная к полимеризации композиция, содержащая:
по меньшей мере одно способное к полимеризации соединение;
по меньшей мере один нереакционноспособный растворимый в растворителе полимер; и
по меньшей мере один нереакционноспособный растворитель;
где вследствие воздействия ускорителя полимеризации способная к полимеризации композиция вулканизируется в акриловый термоотверждаемый материал, имеющий пустоты, образованные в нем.
2. Композиция по п.1, где по меньшей мере одно способное к полимеризации соединение представляет собой (мет)акрилат.
3. Композиция по пункту 1, дополнительно содержащая по меньшей мере один уретан(мет)акрилат.
4. Композиция по п.1, дополнительно содержащая по меньшей мере одно соединение, выбранное из группы, состоящей из полипропиленгликольмонометакрилатов, полиэтиленгликольмонометакрилатов и их смесей.
5. Композиция по п.1, где ускоритель полимеризации выбирается из группы, состоящей из переноса тепла и/или излучения, видимого излучения, УФ излучения, электронно-лучевого излучения, аминов, пероксидов и их комбинаций.
6. Композиция по п.1, где по меньшей мере один нереакционноспособный растворимый в растворителе полимер представляет собой сложный эфир целлюлозы.
7. Композиция по п.2, где сложный эфир целлюлозы представляет собой алкилат ацетата целлюлозы.
8. Композиция по п.3, где алкилат ацетата целлюлозы выбирается из группы, состоящей из бутирата ацетата целлюлозы, пропионата ацетата целлюлозы и их смесей.
9. Композиция по п.1, где по меньшей мере один нереакционноспособный растворимый в растворителе полимер присутствует в количестве от около 5 до около 70 масс.%.
10. Композиция по п.5, где по меньшей мере один нереакционноспособный растворимый в растворителе полимер присутствует в количестве от около 10 до около 60 масс.%.
11. Композиция по п.5, где по меньшей мере один нереакционноспособный растворимый в растворителе полимер присутствует в количестве от около 20 до около 50 масс.%.
12. Композиция по п.2, где (мет)акрилат выбирается из группы, состоящей из гидроксипропилметакрилата, гидроксиэтилметакрилата, этилметакрилата, ТГФМА, пиромеллитового диангидрида ди(мет)акрилата, пиромеллитового диангидрида глицерилдиметакрилата, пиромеллитового диметакрилата, метакроилоксиэтилмалеата, 2-гидроксиэтилметакрилата/сукцината, аддукта 1,3-глицериндиметакрилата/сукцината, фталевокислого моноэтилметакрилата, ацетоацетоксиэтилметакрилата и их смесей.
13. Композиция по п.1, дополнительно включающая промотирующий адгезию (мет)акрилат.
14. Композиция по п.13, где промотирующий адгезию (мет)акрилат выбирается из группы, состоящей из тетрагидрофурфуралметакрилата, этилметакрилата, гидроксипропилметакрилата, пиромеллитового диангидрида глицерилдиметакрилата и их смесей.
15. Композиция по п.1, дополнительно включающая пиромеллитовый глицерилдиметакрилат.
16. Композиция по п.1, дополнительно включающая по меньшей мере одно красящее вещество.
17. Композиция по п.16, где по меньшей мере одно красящее вещество присутствует в количестве вплоть до около 10 масс.%.
18. Композиция по п.16, где по меньшей мере одно красящее вещество выбрано из группы, состоящей из пигментов и красителей.
19. Композиция по п.1, дополнительно включающая меньшей мере один реологический агент.
20. Композиция по п.19, где по меньшей мере один реологический агент представляет собой пирогенный диоксид кремния.
21. Композиция по п.20, где поверхность пирогенного диоксида кремния модифицирована полидиметилсилоксаном.
22. Композиция по п.19, где по меньшей мере один реологический агент представляет собой полиамид.
23. Композиция по п.19, где по меньшей мере один реологический агент присутствует в количестве вплоть до около 10 масс.%.
24. Композиция по п.3, где по меньшей мере один уретан(мет)акрилат имеет молекулярную массу (грамм/моль) от около 100 до около 20,000.
25. Композиция по п.24, где по меньшей мере один уретан(мет)акрилат имеет молекулярную массу от около 200 до около 10,000.
26. Композиция по п.25, где по меньшей мере один уретан(мет)акрилат имеет молекулярную массу от около 300 до около 5,000.
27. Композиция по п.26, где по меньшей мере один уретан(мет)акрилат имеет молекулярную массу от около 300 до около 1,000.
28. Композиция по п.1, где по меньшей мере один нереакционноспособный растворитель выбран из группы, состоящей из кетонов, алкилацетатов, спиртов, алканов, алкенов и их смесей.
29. Композиция по п.28, где по меньшей мере один нереакционноспособный растворитель выбран из группы, состоящей из ацетона, этилацетата, бутилацетата, изопропилового спирта, этанола, метилэтилкетона, толуола, гексана и их смесей.
30. Композиция по п.29, где по меньшей мере один нереакционноспособный растворитель представляет собой ацетон.
31. Композиция по п.1, где по меньшей мере один нереакционноспособный растворитель включен в количестве вплоть до 70 масс.%.
32. Композиция по п.1, дополнительно содержащая по меньшей мере один фотоинициатор.
33. Композиция п.32, где по меньшей мере один фотоинициатор выбирается из группы, состоящей из бензоилфенилфосфинатов, циклогексилфенилкетонов, бензилкеталей и их смесей.
34. Композиция по пункту 33, где по меньшей мере один фотоинициатор выбирается из группы, состоящей из 2,4,6-триметилбензоилдифенилфосфината, гидроксициклогексилфенилкетона, бензилдиметилкеталя и их смесей.
35. Композиция по п.32, где по меньшей мере один фотоинициатор присутствует в количестве вплоть до около 20 масс.%.
36. Композиция по п.1, где по меньшей мере часть пустот содержит по меньшей мере один нереакционноспособный растворимый в растворителе полимер.
37. Акрилатный термоотверждаемый материал, имеющий множество пустот, образованных в нем, где по меньшей мере часть пустот содержит по меньшей мере один нереакционноспособный растворимый в растворителе полимер.
38. Акрилатный термоотверждаемый материал, имеющий множество пустот, образованных в нем, где по меньшей мере часть пустот сформирована вокруг по меньшей мере одного нереакционноспособного растворимого в растворителе полимера.
39. Акрилатный термоотверждаемый материал, имеющий множество термопластичных включений, образованных в нем.
40. Полимеризованный термоотверждаемый материал, имеющий множество термопластичных включений по п.39; причем акрилатный термоотверждаемый материал является продуктом реакции способной к полимеризации композиции, содержащей:
по меньшей мере одно способное к полимеризации соединение;
по меньшей мере один нереакционноспособный растворимый в растворителе полимер; и
по меньшей мере один нереакционноспособный растворитель.
41. Полимеризованный термоотверждаемый материал по п.40, где термопластичные включения содержат по меньшей мере один нереакционноспособный растворимый в растворителе полимер.
42. Способ получения полимеризованного термоотверждаемого материала, имеющего множество термопластичных включений, образованных в нем, включающий:
обеспечение способной к полимеризации жидкой композиции; и
воздействие на способную к полимеризации жидкую композицию ускорителем полимеризации;
где способная к полимеризации жидкая композиция содержит:
по меньшей мере одно способное к полимеризации соединение;
по меньшей мере один нереакционноспособный растворимый в растворителе полимер; и
по меньшей мере один нереакционноспособный растворитель.